(57)【要約】  本発明は、亜鉛−ヨウ化物シングルフロー電池又は亜鉛−ヨウ化物デュアルフロー電池である亜鉛−ヨウ化物フロー電池に関する。これは、１のシングル電池又は直列に接続された３以上のシングル電池の回路に構成されたセルスタックを備える。上記シングルフロー電池は、順次積層された、正電極側エンドプレート、正電極側及び負電極側集電体、フローフレーム付きの正電極、隔膜、フローフレーム付きの負電極、負電極側エンドプレートを備えている。負電極側電解質溶液貯蔵タンク内の電解質溶液において、上記電解液は、ポンプによって負電極側キャビティと上記タンクとの間を循環し、且つ上記正電極側電解液の循環用の分岐配管が負電極側配管上に設けられている。上記デュアルフロー電池の上記正電極側電解質溶液及び上記負電極側電解質溶液は同じであり、両方ともヨウ化塩と亜鉛塩の混合水溶液であり、且つ上記隔膜はイオン交換基を有さない多孔質膜である。さらに、上記正及び負電極側電解質溶液は両方とも中性であり、従来のフロー電池の強酸及び強アルカリの電解液の問題を克服し、同時に、本電池は、高電流密度、長サイクル寿命、及び低コストを実現している。
2021502667.tif 000002
【特許請求の範囲】
【請求項１】
亜鉛−ヨウ化物シングルフロー電池又は亜鉛−ヨウ化物デュアルフロー電池に関連する亜鉛−ヨウ化物フロー電池であって、
前記シングルフロー電池は、負電極側電解液貯蔵タンクを備え、亜鉛−ヨウ化物シングルフロー電池は、シングル電池、又は直列に接続された３以上のシングル電池の回路に組み立てられたセルスタックを含み、
前記シングル電池は、正電極側エンドプレート、正電極側集電体、フローフレームを備えた正電極、隔膜、フローフレームを備えた負電極、負電極側集電体、及び負電極側エンドプレートを含み、
前記負電極側電解液貯蔵タンク内の電解液は、負電極側キャビティと前記負電極側電解液貯蔵タンクとの間で、ポンプによって循環させられ、ここで、前記隔膜と前記負電極側集電体との間のキャビティが前記負電極側キャビティと称され、前記負電極側キャビティには負電極側入口と負電極側出口が設けられており、
前記負電極側電解液貯蔵タンクは、前記負電極側入口及び出口に、それぞれ配管の負電極側入口及び出口を介して接続されており、
それと共に、前記配管の前記負電極側入口及び出口には、正電極側電解液の循環のための分岐がそれぞれ設けられており、
前記隔膜と前記正電極側集電体との間のキャビティは、正電極側キャビティと称され、前記正電極側キャビティには、正電極側入口と正電極側出口が設けられ、
前記配管の負電極側入口の分岐は、前記正電極側キャビティの前記正電極側入口に接続され、且つ前記配管の前記負電極側出口の分岐は前記正電極側キャビティの前記正電極側出口に接続されており、
前記デュアルフロー電池は、シングル電池、又は直列に接続された３以上のシングル電池の回路に組み立てられたスタックで構成され、
前記シングル電池は、正電極側エンドプレート、集電体、フローフレームを備えた正電極、隔膜、フローフレームを備えた負電極、集電体、及び負電極側エンドプレートを含み、
前記正電極側電解液貯蔵タンク内の前記正電極側電解液は、前記配管とポンプとによって前記正電極を通って流れ、
前記負電極側電解液貯蔵タンク内の前記負電極側電解液は、前記配管とポンプとによって前記負電極を通って流れ、
前記正電極側電解液と前記負電極側電解液とは同じであり、ヨウ化塩と亜鉛塩の混合水溶液であり、
前記隔膜は、イオン交換基を有さない多孔質膜又は複合膜である、
上記亜鉛−ヨウ化物フロー電池。
【請求項２】
前記シングルフロー電池及び前記デュアルフロー電池の前記隔膜は、両方ともイオン交換基を有さない多孔質膜又は複合膜である、請求項１に記載の亜鉛−ヨウ化物フロー電池。
【請求項３】
前記ヨウ化塩がＣａＩ２、ＭｇＩ２、ＫＩ、及びＮａＩのうちの１以上であり、且つ前記電解液中の前記ヨウ化塩のモル濃度が２〜８ mol／Ｌであり、
前記亜鉛塩は、ＺｎＮＯ３、ＺｎＢｒ２、ＺｎＳＯ４、及びＺｎＣｌ２のうちの１以上であり、前記電解液中の前記亜鉛塩のモル濃度が１〜４ mol／Ｌであり、
前記電解液中のヨウ化物と亜鉛のモル比は、好ましくは２：１、である、ここで、亜鉛塩は、好ましくはＺｎＢｒ２、であり、ヨウ化塩は、好ましくはＫＩ、である、
請求項１に記載の亜鉛−ヨウ化物フロー電池。
【請求項４】
前記電解質溶液は支持電解質を含み、且つシングルフロー電池の前記支持電解質はＫＣｌ、ＫＢｒ、及びＮａＣｌのうちの１以上であり、
デュアルフロー電池の前記電解質は、ＫＣｌ、Ｋ２ＳＯ４、ＫＢｒのうちの1以上であり、
この濃度は１〜２ mol／Ｌであり、且つ前記支持電解質は、好ましくはＫＣｌ、である、
請求項１又は３に記載の亜鉛−ヨウ化物フロー電池。
【請求項５】
前記隔膜は、ポリエーテルスルホン（ＰＥＳ）、ポリエチレン（ＰＥ）、ポリプロピレン（ＰＰ）、ポリスルホン（ＰＳ）、ポリエーテルイミド（ＰＥＩ）、及びポリフッ化ビニリデン（ＰＶＤＦ）のうちの１以上を含んでいる、イオン交換基を有さない多孔質膜であり、
前記隔膜は多孔質膜であり、且つシングルフロー電池の厚さは１００〜１０００μｍであり、
前記デュアルフロー電池に使用される隔膜の厚さは、１５０〜１０００μｍ、好ましくは５００〜１０００μｍ、であり、
前記多孔質膜の材料は、好ましくはＰＥ、ＰＰ、であり、孔径は１〜１０ｎｍであり、且つ多孔度は２０％〜７０％である、
請求項１又は２に記載の亜鉛−ヨウ化物フロー電池。
【請求項６】
前記複合膜は、その表面に緻密なポリマー層で被覆されたイオン交換基を有さない多孔質膜であり、ポリマー層の材料は、ポリベンゾイミダゾール（ＰＢＩ）、ナフィオン樹脂、及びポリテトラフルオロエチレン（ＰＴＦＥ）のうちの１以上、好ましくはナフィオン樹脂、であり、被覆の厚さは１〜１０μｍである、請求項１又は２に記載の亜鉛−ヨウ化物フロー電池。
【請求項７】
充電中、前記正電極側電解液中のＩ−が酸化反応を受けて、Ｉ３−及びＩ２のうちの１つ以上、好ましくはＩ２、を生成し、前記負電極上でＺｎ２＋は還元反応を受けて、Ｚｎを形成し、
放電中、Ｉ３−又はＩ２は還元反応を受けて前記正電極でＩ−を生成し、Ｚｎは酸化反応を受けてＺｎ２＋を生成する、
ことを特徴とする、請求項１に記載の亜鉛−ヨウ化物フロー電池。
【請求項８】
前記電極の材料が、カーボンフェルト、グラファイトプレート、金属プレート、又はカーボンクロスのうちの１つ、好ましくはカーボンフェルト、である、請求項１に記載の亜鉛−ヨウ化物フロー電池。
【発明の詳細な説明】
【技術分野】
【０００１】
本発明は、フロー電池の分野、特に亜鉛−ヨウ化物フロー電池の分野に関する。
【背景技術】
【０００２】
化石エネルギーの大量消費は、エネルギー危機及び環境問題を引き起こしている。再生可能エネルギーの開発及び利用は、世界中で大きな注目を集めている。しかし、再生可能エネルギー（例えば、風力及び太陽エネルギー）の不連続性及び不安定性はその利用を困難にする。したがって、大規模エネルギー貯蔵技術による再生可能エネルギーの継続的な供給の実現は、上記の問題を解決するための鍵である。柔軟な設計（エネルギーと電力は別々に設計される）、高い安全性、長いサイクリング寿命、地形に制限されないという利点により、フロー電池は大規模なエネルギー貯蔵に最適な技術の1つになっている。その中でも、全てのバナジウムフロー電池は、その独自の技術的利点を有する商用デモ段階に入っている。
【０００３】
現在、比較的成熟したフローシステム技術は、全てのバナジウムフロー電池、亜鉛−臭素フロー電池、多硫化ナトリウム−臭素及びその他のシステムを包含している。しかし、バナジウムフロー電池に関しては、電解液の高コスト、酸性度、及び腐食性、並びに強酸化性の硫酸とＶＯ２＋により、隔膜に対して高い要件が求められる。亜鉛−臭素及び多硫化ナトリウム−臭素フロー電池は、充電プロセス中に腐食性の臭素を発生する。同時に、Ｂｒ２の高い蒸気圧、激しい揮発性、環境汚染をさらに考慮しなければならない。
【０００４】
亜鉛−ヨウ化物フロー電池は、中性の亜鉛とヨウ化塩（ヨウ化物）を電解質として使用する。これは、溶解度とエネルギー密度が高いという利点がある。Ｃｌ２やＢｒ２と比較して、ヨウ素は腐食性が少ない。一方、ヨウ素はＩ３−の形で存在し、蒸気圧がはるかに低いために、亜鉛−ヨウ化物フロー電池は有望なシステムになる。一般的なフロー電池と同様に、亜鉛−ヨウ化物フロー電池（ＰＣＴ出願においては「亜鉛−ヨウ化物デュアルフロー電池」に置き換えられた）は、デュアルポンプ及び配管設計を採用している。充放電プロセス中、正及び負電極側電解液は、電池キャビティと電解液貯蔵タンクの間を循環する。しかし、電池は、電解液循環システム（例えば、ポンプや貯蔵タンク）を必要とするため、このシステムのエネルギー効率を低下させる。一方、電池補助装置（例えば、ポンプや貯蔵タンク）は、電池システムを複雑にし、このシステムのエネルギー密度を低下させる。したがって、デュアルフローシステムに基づくシングルフロー電池及びこのシステムのエネルギー損失の削減の研究は、システム全体のエネルギー利用効率とエネルギー密度を改善するための重要な方法である。さらに、現在報告されている亜鉛−ヨウ化物デュアルフロー電池は、高価なナフィオン（Nafion（商標））膜を通常使用するが、上記のイオン交換膜は、亜鉛−ヨウ化物システムにおいて簡単に汚染され、オーム抵抗の増加と電池のサイクル安定性の低下を引き起こす。さらに、亜鉛−ヨウ化物フロー電池は、電解質としてＺｎＩ２を使用しており、これは空気によって容易に酸化されてＺｎＯ沈殿物を生成する。同時に、Ｉ２が正電極に付着し、これにより電解液の安定性、さらにはサイクル寿命も制限される。したがって、報告されている動作電流密度は、１０ｍＡ／ｃｍ２未満であり、低電力密度である。
【発明の概要】
【課題を解決するための手段】
【０００５】
上記の問題を解決するため、本発明の内容は以下の通りである。
【０００６】
亜鉛−ヨウ化物フロー電池は、シングル電池又はスタックのいずれかを含む。上記シングルフロー電池は、多孔質電極と、電解液で満たされている正電極側のキャビティとを含んでいる。亜鉛−ヨウ化物デュアルフロー電池において、正又は負電極側の電解液が、電池内部及び貯蔵タンク内をポンプ及び配管を介して循環する。シングルフロー電池の場合、正電極側にはポンプ又は配管はなく、電解液は多孔質電極及びキャビティに保存される。負電極側については、電池内及び負電極側貯蔵タンク内の電解液は、ポンプ及び配管を介して循環することができ、且つ上記配管は、正電極側電解液の循環用の分岐部を備えている。上記デュアルフロー電池は、また正及び負電極側電解液貯蔵タンクを備え、それらは各々正及び負電極側電解液を含む。
【０００７】
上記電池が充電されるとき、Ｉ−は上記正電極上でＩ３−又はＩ２へと酸化され、上記負電極上のＺｎ２＋はＺｎへと還元される。放電中、正電極側電解質はI−へと還元され、ＺｎはＺｎ２＋へと酸化される。正電極と負電極との間の隔膜は、支持電解質を伝導しつつ、Ｉ３−が負電極に移動するのを防ぐ。
【０００８】
上記デュアルフロー電池と比較すると、上記亜鉛−ヨウ化物シングルフロー電池は、正電極側貯蔵タンク及び正電極側のポンプを除去し、上記正電極側電解液は、正電極側多孔質電極内に密封されている。さらに、上記負電極側パイプには、正電極側電解液循環のための分岐管が設けられている。上記シングルフロー電池の構造は、正及び負電極側のエンドプレート、隔膜、正電極、負電極、集電体、フローフレーム、ポンプ、及び配管を含む。上記デュアルフロー電池の構造は、正電極側エンドプレート、負電極側エンドプレート、隔膜、正電極、負電極、集電体、フローフレーム、ポンプ、配管を含む。
【０００９】
正電極側電解液組成物は、ヨウ化塩、亜鉛塩、及び支持電解質を含む。ヨウ化塩は、２〜８ mol／Ｌの濃度を有する、ＣａＩ２、ＭｇＩ２、ＫＩ、及びＮａＩの1つ以上である。負電極側電解液中の活物質は、Ｚｎ(ＮＯ３)２、ＺｎＢｒ２、ＺｎＳＯ４、ＺｎＣｌ２の1つ以上であり、濃度は１〜４ mol／Ｌ、デュアルフロー電池の電解液中のヨウ化物と亜鉛のモル比は、２：１であり、シングルフロー電池の支持電解質は、ＫＣｌ、ＫＢｒ、ＮａＣｌの1つ以上であり、濃度は１〜２ mol／Ｌである。これらのうち、ＫＩは好ましいヨウ化塩であり、ＺｎＢｒ２は好ましい亜鉛塩であり、ＫＣｌは好ましい支持電解質であり且つ濃度はデュアルフロー電池では１ mol／Ｌである。
【００１０】
電極材料は、カーボンフェルト、グラファイトプレート、金属プレート又はカーボンクロスのうちの１つである。電極材料は、好ましくはカーボンフェルトである。
【００１１】
上記亜鉛−ヨウ化物フロー電池に関しては、上記亜鉛−ヨウ化物シングルフロー電池に使用される隔膜は、イオン交換基を有さない多孔質膜又は複合膜である。デュエルフロー電池に使用される隔膜は、イオン交換基を有さない多孔質膜又は複合膜である。基板は多孔質膜であり、そこの隔膜は、ポリエーテルスルホン（ＰＥＳ）、ポリエチレン（ＰＥ）、ポリプロピレン（ＰＰ）、ポリスルホン（ＰＳ）、ポリエーテルイミド（ＰＥＩ）、ポリフッ化ビニリデン（ＰＶＤＦ）の1つ以上を含む。膜厚は１００〜１０００μｍ、好ましくは５００〜１０００μｍ、である。細孔径は約１０〜１００ｎｍで、３０％〜７０％の多孔率である。ポリエチレン（ＰＥ）及びポリプロピレン（ＰＰ）は、好ましい多孔質基材である。さらに、亜鉛−ヨウ化物シングルフロー電池の場合、多孔質隔膜は、電池のクーロン効率（充放電効率ともいう）を向上させるために、緻密なポリマー層でコーティングされ、その材料は、ポリベンズイミダゾール（ＰＢＩ）、ナフィオン樹脂、（ポリテトラフルオロエチレン）ＰＴＦＥを含む。ナフィオン樹脂が好ましく、そのコーティングの厚さは、１〜１０μｍである。
【００１２】
本発明は、以下の有益な効果を有する。
【００１３】
１．上記デュアルフロー電池と比較して、亜鉛−ヨウ化物シングルフロー電池の構造は、大幅に簡素化され、電池のエネルギー密度を向上させている。同時に、システムのエネルギー損失が減少させられ、そのことはシステムのエネルギー効率を向上させる。さらに、電解質の濃度が非常に高く、このことはシングルフロー電池の設計に適している。デュアルフロー電池と同じように、亜鉛−ヨウ化物シングルフロー電池は、電解液の強い酸及びアルカリの問題を解決し、電解液のコストは比較的低くなる。同時に、電池の高電流密度及び出力密度（パワー密度ともいう）もまた達成されうる。
【００１４】
２．正及び負電極側電解液は同じであり、正及び負電極側電解液の浸透圧が似ているため、クロスオーバーの問題が効果的に緩和される。したがって、クーロン効率を大幅に改善でき、電解液の移動によるシステム保守コストを効果的に削減できる。さらに、電解液はオンラインで回収されうるため、電解液の交換コストが大幅に節約され、優れたアプリケーションの見通しが示される。
【００１５】
３．ヨウ化塩及び亜鉛塩は、低コストで環境に優しいデュアルフロー電池の反応物として用いられうる。亜鉛塩及びヨウ化塩の高い溶解度は、高エネルギー密度を達成した。さらに、電解質の高い電気化学的活性により、電池の高い電流密度及び出力密度が可能になる。同時に、電解質のごくわずかな腐食性は環境負荷を大幅に減らすことができる。発明された亜鉛−ヨウ化物フロー電池は、電解質の強い酸及びアルカリの問題を解決する。さらに、支持電解質は、電解液の導電率を向上させ、電圧効率を向上させうる。
【００１６】
４．低コストの多孔質隔膜は、従来のナフィオン１１５膜に取って代わり、スタックのコストを大幅に削減する。さらに、隔膜の多孔質構造は中性イオンの伝導性を改善し、電池の電流密度は１４０ｍＡ／ｃｍ２に達する可能性があり、これは電圧効率の大幅な改善を意味する。最も重要なのは、多孔質膜の多孔質構造が酸化されたＩ３−で満たされていることである。これにより、過充電後のデンドライト（樹枝状結晶）亜鉛によって引き起こされる短絡の問題が緩和されるため、電池が自己回復し、電池の安定性が大幅に向上する。さらに、ナフィオン被膜はＩ２／Ｉ３−クロスオーバーを効果的に軽減し、シングルフロー電池のクーロン効率を大幅に（９８％以上）改善する。
【００１７】
５．従来の亜鉛−ヨウ化物フロー電池は、反応物としてＺｎＩ２を使用する。これは、室温で酸化されてＺｎＯになる傾向があり、電池のサイクル安定性を低下させる。ＺｎＩ２をＫＩで置き換えることは、正電極側電解液の安定性を大幅に向上させ、且つＫＩの価格はＺｎＩ２の価格よりもはるかに安いため、電解液のコストを大幅に削減できる。
【００１８】
６．ＺｎＢｒ２によるＢｒ−の導入は、Ｉ２と錯化してＩ２Ｂｒ−を形成し、電池が高ＳＯＣ及び高電流密度で動作するときにＩ２の沈殿を抑制し、電池のサイクル安定性を大幅に改善する。
【図面の簡単な説明】
【００１９】
【図１】本発明の亜鉛−ヨウ化物シングルフロー電池の構成図である。この図の中で、参照符号１は夫々正及び負電極側の二極のプレートを指し、参照符号２は正及び負電極側の各集電体を指し、参照符号３は正及び負電極側の各フローフレームを指し、参照符号４は隔膜である。参照符号５は正電極側電解液の入口バルブ及び出口バルブを指し。参照符号６は電解液貯蔵タンクであり、参照符号７はポンプである。
【図２】実施例１による亜鉛−ヨウ化物シングルフロー電池のシングル電池サイクル性能図である。正及び負電極側の電解質は、ＺｎＢｒ２：４Ｍ、ＫＩ：８Ｍ、ＫＣｌ：１Ｍであり、多孔質膜は９００μｍの厚さを有する。
【図３】実施例１による亜鉛−ヨウ化物シングルフロー電池のエネルギー密度図である。正及び負電極側の電解質はＺｎＢｒ２：４Ｍ、ＫＩ：８Ｍ、ＫＣｌ：１Ｍであり、多孔質膜は９００μｍの厚さを有する。
【図４】実施例３による亜鉛−ヨウ化物シングルフロー電池のサイクル性能図である。正及び負電極側の電解質は、ＺｎＢｒ２：４Ｍ、ＫＩ：８Ｍ、ＫＣｌ：１Ｍであり、多孔質膜は５００μｍの厚さを有する。
【図５】実施例５による亜鉛−ヨウ化物シングルフロー電池のサイクル性能図である。正及び負電極側の電解質は、ＺｎＣｌ２：４Ｍ、ＫＩ：８Ｍ、ＫＣｌ：１Ｍであり、多孔質隔膜は９００μｍの厚さを有する。
【図６】実施例７による亜鉛−ヨウ化物シングルフロー電池のサイクル性能図である。正及び負電極側の電解質は、ＺｎＢｒ２：４Ｍ、ＮａＩ：８Ｍ、ＫＣｌ：１Ｍであり、多孔質隔膜は９００μｍの厚さを有する。
【図７】実施例７による亜鉛−ヨウ化物シングルフロー電池のエネルギー密度図である。正及び負電極側の電解質は、ＺｎＢｒ２：４Ｍ、ＮａＩ：８Ｍ、ＫＣｌ：１Ｍであり、多孔質隔膜は９００μｍの厚さを有する。
【図８】比較例２による亜鉛−ヨウ化物シングルフロー電池のサイクル性能図である。正及び負電極側の電解質はＺｎＩ２：４Ｍであり、多孔質膜は９００μｍの厚さを有する。
【図９】比較例３による亜鉛−ヨウ化物シングルフロー電池のサイクル性能図である。正及び負電極側の電解質は、ＺｎＢｒ２：４Ｍ、ＮａＩ：８Ｍ、ＫＣｌ：１Ｍであり、ナフィオン（Nafion（商標））１１５膜の厚は１２５μｍである。
【図１０】比較例５による亜鉛−ヨウ化物シングルフロー電池のサイクル性能図である。正及び負電極側の電解質は、ＺｎＢｒ２：４Ｍ、ＮａＩ：８Ｍ、ＫＣｌ：１Ｍであり、多孔質膜の厚さは６５μｍである。
【図１１】多孔質膜を用いた亜鉛−ヨウ化物デュアルフロー電池の構造図である。参照符号１は正及び負電極側の各ポンプを指し、参照符号２は正及び負電極側の各電解液貯蔵タンクを指し、参照符号３は正及び負電極側の各エンドプレートを指す。参照符号４は正及び負電極側の各集電体を指し、参照符号５は正及び負電極側の各フローフレームを指す。参照符号６は隔膜である。
【図１２】実施例１による亜鉛−ヨウ化物デュアルフロー電池のシングル電池のサイクル性能図である。正及び負電極側の電解質はＺｎＢｒ２：２．５Ｍ、ＫＩ：５Ｍ、ＫＣｌ：１Ｍであり、多孔質膜の厚さは９００μｍである。
【図１３】実施例２による亜鉛−ヨウ化物デュアルフロー電池のシングル電池のサイクル性能図である。正及び負電極側の電解質は、ＺｎＢｒ２：３Ｍ、ＫＩ：６Ｍ、ＫＣｌ：１Ｍであり、多孔質膜の厚さは９００μｍである。
【図１４】実施例１による亜鉛−ヨウ化物デュアルフロー電池のシングルセルのエネルギー密度図である。正及び負電極側の電解質は、ＺｎＢｒ２：２．５Ｍ、ＫＩ：５Ｍ、ＫＣｌ：１Ｍであり、多孔質膜の厚さは９００μｍである。
【図１５】実施例２による亜鉛−ヨウ化物デュアルフロー電池のシングル電池のエネルギー密度図である。正及び負電極側の電解質は、ＺｎＢｒ２：３Ｍ、ＫＩ：６Ｍ、ＫＣｌ：１Ｍであり、多孔質膜の厚さは９００μｍである。
【図１６】実施例３による亜鉛−ヨウ化物デュアルフロー電池のシングル電池のサイクル性能図である。正及び負電極側の電解質は、ＺｎＢｒ２：２Ｍ、ＫＩ：４Ｍ、ＫＣｌ：１Ｍであり、多孔質隔膜の厚さは９００μｍである。
【図１７】実施例４による亜鉛−ヨウ化物デュアルフロー電池のシングルセルのサイクル性能図である。正及び負電極側の電解質は、ＺｎＢｒ２：１Ｍ、ＫＩ：２Ｍ、ＫＣｌ：１Ｍであり、多孔質膜の厚さは９００μｍである。
【図１８】実施例６による亜鉛−ヨウ素デュアルフロー電池のシングル電池のサイクル性能図を示す。正及び負電極側の電解質は、ＺｎＢｒ２：３Ｍ、ＫＩ：６Ｍ、ＫＣｌ：１Ｍであり、多孔質膜の厚さは５００μｍである。
【図１９】実施例１２による亜鉛−ヨウ化物デュアルフロー電池のシングル電池のサイクル性能図である。正及び負電極の電解質は、ＺｎＳＯ４：３Ｍ、ＫＩ：６Ｍ、ＫＣｌ：１Ｍであり、多孔質膜の厚さは９００μｍである。
【図２０】実施例１４による亜鉛−ヨウ化物デュアルフロー電池のシングル電池のサイクル性能図である。正及び負電極側の電解質は、ＺｎＢｒ２：３Ｍ、ＫＩ：６Ｍであり、多孔質膜の厚さは９００μｍである。
【図２１】実施例４による亜鉛−ヨウ化物デュアルフロー電池の比率性能図である。本シングルセル電池の構造は、正及び電極側エンドプレート、正電極側集電体、正電極側フローフレーム、隔膜、負電極側フローフレーム、負電極側エンドプレートを順次含む。本電池内の電解質の組成は、２Ｍ ＫＩ、１Ｍ ＺｎＢｒ２、及び２Ｍ ＫＣｌであり、流量は１０ｍｌ／分であり、充電電流密度は６０〜１４０ｍＡ／ｃｍ２であり、本電池は容量と電圧の２重カットオフにより終了する。充電カットオフ時間は４５分で、電圧は１．５Ｖであり、放電カットオフ電圧は０．１Ｖである。
【図２２】実施例４で組み立てられた亜鉛−ヨウ化物デュアルフロー電池の温度依存性の図である。電池の温度依存性テスト：本シングル電池の構造は、正電極側エンドプレート、正電極側集電体、正電極側フローフレーム、隔膜、負電極側フローフレーム、負電極側エンドプレートである。本電池内の電解質の組成は、２Ｍ ＫＩ、１Ｍ ＺｎＢｒ２、及び２Ｍ ＫＣｌで、流量は１０ｍｌ／分であり、充電電流密度は８０ｍＡ／ｃｍ２であり、本電池は容量と電圧の二重カットオフにより終了する。充電カットオフ時間は４５分で、電圧は１．５Ｖ、放電カットオフ電圧は０．１Ｖ、温度範囲は１０℃〜６５℃である。
【図２３】実施例２の単一の亜鉛−ヨウ化物デュアルフロー電池の電圧曲線の図である。本シングル電池の構造は、正電極側エンドプレート、正電極側集電体、正電極側フローフレーム、隔膜、負電極側フローフレーム、負電極側エンドプレートである。本電池内の電解質の組成は、６Ｍ ＫＩ、３Ｍ ＺｎＢｒ２、及び１Ｍ ＫＣｌであり、流量は１０ｍｌ／分であり、充電電流は８０ｍＡ／ｃｍ２であり、本電池は容量と電圧の二重カットオフにより終了する。充電カットオフ時間は４５分であり、電圧は１．５Ｖであり、放電カットオフ電圧は０．１Ｖである。本電池が短絡するまで１時間充電し、充電時間を４５分に減らして、電池サイクルを継続する。
【図２４】実施例２による亜鉛−ヨウ化物デュアルフロー電池スタックの電圧曲線図である。本スタックの構造は、正電極側エンドプレート、集電体、フローフレーム付き正電極を各々備える９個の電池、隔膜、フローフレーム付き負電極、最後に、直列に接続された集電体と負電極側エンドプレートである。本電池の電解質組成は、６Ｍ ＫＩ、３Ｍ ＺｎＢｒ２、及び１Ｍ ＫＣｌであり、流量は１０ｍｌ／分である。充電電流密度は８０ｍＡ／ｃｍ２で、充電カットオフ電圧は１３Ｖで、放電カットオフ電圧は１Ｖである。本電池が短絡するまで１時間充電し、その後、本電池を継続的に評価するため、充電時間を４５分に減らす。
【図２５】実施例２による亜鉛−ヨウ化物デュアルフロー電池スタックのサイクル性能図である。本スタックは、直列に接続された９個のシングル電池で組み立てられている。
【図２６】比較例１によるシングルセルの亜鉛−ヨウ化物デュアルフロー電池のサイクル性能図である。正及び負電極側の電解質は、ＺｎＢｒ２：２．５Ｍ、：ＫＩ：５Ｍ、ＫＣｌ：１Ｍであり、ナフィオン１１５隔膜は１２５μｍの厚さである。
【図２７】比較例４による単一の亜鉛−ヨウ化物デュアルフロー電池のサイクル性能図である。正と負電極側の電解質は、ＺｎＩ２：３Ｍで、多孔質膜の厚さは９００μｍである。
【図２８】比較例５による単一亜鉛−ヨウ化物デュアルフロー電池のサイクル性能図である。正及び負電極側の電解質は、ＺｎＩ２：３Ｍ、ＫＩ：５Ｍ、ＫＣｌ：１Ｍであり、多孔質膜は６５μｍの厚さである。
【図２９】好ましい実施例１によるシングルセルの亜鉛−ヨウ化物シングルフロー電池のサイクル性能図である。正及び負電極側の電解質は、ＺｎＢｒ２：４Ｍ、ＫＩ：８Ｍ、ＫＣｌ：１Ｍであり、複合膜は７μｍのナフィオン樹脂被膜を施したＰＥ多孔質基板である。
【図３０】好ましい実施例１による亜鉛−ヨウ化物シングルフロー電池のエネルギー密度図である。正及び負電極側の電解質は、ＺｎＢｒ２：４Ｍ、ＫＩ：８Ｍ、ＫＣｌ：１Ｍであり、複合膜は７μｍのナフィオン樹脂被膜を施したＰＥ多孔質基板である。
【図３１】好ましい実施例２による亜鉛−ヨウ化物シングルフロー電池のサイクル性能図である。正及び負電極側の電解質は、ＺｎＢｒ２：４Ｍ、ＫＩ：８Ｍ、ＫＣｌ：１Ｍであり、複合膜は７μｍのナフィオン樹脂被膜を施したＰＥ多孔質基板である。
【発明を実施するための形態】
【００２０】
亜鉛−ヨウ化物デュアルフロー電池とシングルフロー電池の評価：シングル電池の構造は、順番に、正電極側プレート、集電体、フローフレーム付きカーボンフェルト正電極、隔膜、フローフレーム付きカーボンフェルト負電極、及び負電極側エンドプレートである。電池内の電解液の流量は１０ｍｌ／分、充電電流密度は８０ｍＡ／ｃｍ２であった。電池は、容量と電圧の二重カットオフで停止させられた。充電時間は４５分、電圧は１．５Ｖ、放電カットオフ電圧は０．１Ｖであった。
【表１】
2021502667.tif 000003
【表２】
2021502667.tif 000004
【００２１】
図２及び図３は、最も好ましい条件下での電池のサイクル性能とエネルギー密度のグラフである。電解質としてＫＩ／ＺｎＢｒ２を使用すると、多孔質膜を組み込まれた電池は優れたサイクル安定性を実現した。一方、多孔質膜の適用はイオン伝導性を大幅に改善した。電池の動作電流密度は、高出力密度で８０ｍＡ／ｃｍ２に達しうる。同時に、電解質中のＫＩの濃度は、約８Ｍに達する可能性があり、エネルギー密度は９０Ｗｈ／Ｌを超える。
【００２２】
最も好ましい例と比較して、図４における電池は、はるかに薄い多孔質膜（５００μｍ）を採用しており、電池のクーロン効率は電解質クロスオーバーの増加により低下する。図５における電解液は、ＺｎＢｒ２ではなくＺｎＣｌ２を使用しており、性能は大幅に低下し、安定性も低下している。これは電解液の不安定性によるものである。充電中、正電極に形成されたＩ２析出及び負電極側電解液におけるＺｎＣｌ２は、加水分解して沈殿する。図６において、ＮａＩがＫＩに置き換えられたとき、電池効率は低下した。特に、電圧効率の低下は、主に電解液の導電率の低下によって引き起こされ、それは、図７における電池のエネルギー密度をさらに低下させた。
【００２３】
図８〜１０は比較実験である。図８は、電池の電解質としてＺｎＩ２を採用している。効率の低下は、主としてＺｎＩ２溶液のイオン伝導率の低下が原因であった。さらに、電池性能は、電解質の析出により不安定になる。図９は、電池アセンブリにナフィオン（Nafion（商標））１１５膜を採用している。充放電プロセス中に、深刻な隔膜ファウリング（付着）が隔膜面上に発生し、これは、電池の分極を強め、且つ電池の性能を低下させた。図１０では、はるかに薄い多孔質膜を使用しており、電解質の交差汚染が大幅に増大し、電池の効率、特にクーロン効率が大幅に低下した。
【００２４】
好ましい実施例では、隔膜としてナフィオン被覆された複合膜を使用した。図２９は、厚さ９００μｍの複合膜を使用した電池の性能を示している。電解液はＫＩとＺｎＢｒ２の混合溶液とした。ナフィオン被覆のドナン排除（Donnan exclusion）により、電池のクーロン効率が大幅に改善された。さらに、電池はより薄い複合膜（５００μｍ）を使用しており、電池のクーロン効率はわずかに低下した。
【００２５】
亜鉛−ヨウ化物デュアルフロー電池及びシングルフロー電池の評価：シングル電池の構造は、正電極側プレート、集電体、フローフレーム付きカーボンフェルト正電極、隔膜、及びフローフレーム付き電池、フローフレーム付きカーボンフェルト負電極、及び負電極側エンドプレートを順に含んでいる。電池内の電解液の流量は１０ｍｌ／分であり、電池は容量と電圧の二重カットオフによって終了された。充電カットオフ時間は４５分、電圧は１．５Ｖであり、放電カットオフ電圧は０．１Ｖであった。
【表３】
2021502667.tif 000005
【表４】
2021502667.tif 000006
【００２６】
図１１〜１７は、活物質としてＺｎＢｒ２及びＫＩを、支持電解質としてＫＣｌを用いた、９００μｍの多孔質膜を備えた亜鉛−ヨウ化物デュアルフロー電池を示している。この電池は、８０ｍＡ／ｃｍ２で、１０００サイクルを超えて連続して安定的に稼働できる。とりわけ、エネルギー効率は８０％を超え、エネルギー密度は８０Ｗｈ／Ｌを超える。上記システムの利点には以下のものが含まれる。Ｂｒ−のＺｎＢｒ２への導入により、Ｉ２Ｂｒ−の錯化剤が形成され、それによりＩ２の沈殿が抑制される。従来のＺｎＩ２のＫＩでの置き換えにより、充放電プロセス中に酸化亜鉛と水酸化物の形成を回避できる。多孔質膜の採用は、中性イオンの伝導を促進し、この電池の動作電流密度及び出力密度を向上させる。さらに、隔膜にイオン交換基が存在しないことで、隔膜の汚れの問題が大幅に軽減され、この電池のサイクル安定性が向上する。
【００２７】
最も好ましい実施例との比較：図１８はより薄い多孔質膜を採用しているため、性能、特にクーロン効率の低下をもたらす。これは主に、より深刻な相互汚染を引き起こす薄い隔膜の採用によるものである。図１９において、ＺｎＢｒ２がＺｎＳＯ４に置き換えられ且つこの電池の電圧効率が大きく低下し、このことは硫化イオンが電解液の電気化学反応に影響を与えたことを示している。図２０において、支持電解質が除去された場合、電池の電圧効率がわずかに低下した。
【００２８】
図２１〜２５は、好ましい条件下で、電池が優れたレート性能と温度依存性能を示したことを表している。さらに、多孔質膜は、細孔構造が酸化Ｉ３−（これは亜鉛デンドライトと反応しうる）で満たされているので、負電極に形成された亜鉛デンドライト（樹枝状結晶）を排除できる。したがって、シングル電池及び電池スタックは、微小な短絡が発生した後に自己回復でき、電池の安定性を大幅に向上させる。最も重要なのは、電池スタックが、８０ｍＡ／ｃｍ２で３００サイクルを超えて安定して継続的に動作できることである。
【００２９】
好ましい実施例との比較：図２６の電池については、ナフィオン１１５膜が用いられた。膜の導電率が低いために、電池の電圧効率は最適な実施例よりも低くなったが、ナフィオン１１５膜の採用によりクロスオーバーの問題を大きく減らし、電池のクーロン効率を大きく改善した。しかし、この電池の性能は１５サイクル後に急激に低下した。これは、Ｉ２とＺｎデンドライトによるナフィオン１１５膜の深刻な隔膜ファウリング（付着）によるもので、膜抵抗が大幅に増加し、分極が強化された。図２７は、電解質としてＺｎＩ２を使用しており、電池性能は著しく低下した。これは、正及び負電極側電解液の不安定性が原因であった。正電極側電解液は充電プロセス中にＩ２沈殿物を形成し、負電極側電解液は酸化亜鉛と水酸化物を形成した。図２８は、はるかに薄い多孔質膜を使用し、電解液の相互汚染が激化し、電池のクーロン効率が大幅に低下した。
【図１】
2021502667.tif 000007
【図２】
2021502667.tif 000008
【図３】
2021502667.tif 000009
【図４】
2021502667.tif 000010
【図５】
2021502667.tif 000011
【図６】
2021502667.tif 000012
【図７】
2021502667.tif 000013
【図８】
2021502667.tif 000014
【図９】
2021502667.tif 000015
【図１０】
2021502667.tif 000016
【図１１】
2021502667.tif 000017
【図１２】
2021502667.tif 000018
【図１３】
2021502667.tif 000019
【図１４】
2021502667.tif 000020
【図１５】
2021502667.tif 000021
【図１６】
2021502667.tif 000022
【図１７】
2021502667.tif 000023
【図１８】
2021502667.tif 000024
【図１９】
2021502667.tif 000025
【図２０】
2021502667.tif 000026
【図２１】
2021502667.tif 000027
【図２２】
2021502667.tif 000028
【図２３】
2021502667.tif 000029
【図２４】
2021502667.tif 000030
【図２５】
2021502667.tif 000031
【図２６】
2021502667.tif 000032
【図２７】
2021502667.tif 000033
【図２８】
2021502667.tif 000034
【図２９】
2021502667.tif 000035
【図３０】
2021502667.tif 000036
【図３１】
2021502667.tif 000037
【国際調査報告】
2021502667.tif 000038
2021502667.tif 000039
2021502667.tif 000040
2021502667.tif 000041